(57)【特許請求の範囲】
【請求項１】
リソグラフィー印刷プレートの現像のための水性アルカリ性現像剤組成物であって、当該組成物が、少なくとも１２のｐＨを有し、
ａ）アルカリ金属ケイ酸塩、及び、
ｂ）少なくとも７．５重量％のグリセリンを含み、
さらに、少なくとも０．０００５重量％の、非イオン性フッ素界面活性剤、リン酸エステルハイドロトロープ、またはこれらの混合物を含むことを特徴とする組成物。
【請求項２】
アルカリ金属ケイ酸塩が、組成物１０００ｇ当たりのＳｉＯ2を少なくとも２０ｇ、及び、Ｍをアルカリ金属としたときのＭ2Ｏに対するＳｉＯ2の比率を少なくとも０．３とする量で存在する請求項１記載の組成物。
【請求項３】
アルカリ金属ケイ酸塩が、組成物１０００ｇ当たりのＳｉＯ2を少なくとも２０から８０ｇ、及び、Ｍをアルカリ金属としたときのＭ2Ｏに対するＳｉＯ2の比率を少なくとも０．３から１．２とする量で存在する請求項１または２記載の組成物。
【請求項４】
グリセリンが７．５から１８重量％の量で存在する請求項１から３のいずれかに記載の組成物。
【請求項５】
非イオン性フッ素界面活性剤が以下の化学式：
0003902671.tif 000006
（式中、ｚは４から２０であり、Ｒfは下記：
0003902671.tif 000007
である）で表され、０．４重量％までの量で存在する請求項１から４のいずれかに記載の組成物。
【請求項６】
リン酸エステルハイドロトロープが、アルキルアリールアルコキシまたはアリールアルコキシリン酸エステル、アルカリ金属塩であり、０．４重量％までの量で存在する請求項１から５のいずれかに記載の組成物。
【請求項７】
請求項１から６のいずれかに記載の水性アルカリ性現像剤組成物で、画像的露光したポジティブ・ワーキングまたはネガティブ・ワーキングのリソグラフィー印刷プレートを現像することを含んでなる処理方法。
【請求項８】
印刷プレートが、ポジティブ・ワーキング印刷プレートであり、上面にポジティブ・ワーキング感光性組成物を有するアルミニウムまたは処理したアルミニウム基体を具備し、当該ポジティブ・ワーキング感光性組成物が、感光性成分としてo-ジアゾナフトキノンを含有する請求項７記載の方法。
【請求項９】
印刷プレートが、ネガティブ・ワーキング印刷プレートであり、上面にネガティブ・ワーキング感光性組成物を有するアルミニウムまたは処理したアルミニウム基体を具備し、当該ネガティブ・ワーキング感光性組成物が、感光性ポリマーを含有する請求項７記載の方法。
【請求項１０】
印刷プレートが、ネガティブ・ワーキング感熱印刷プレートであり、上面にネガティブ・ワーキング感光性組成物を有するアルミニウムまたは処理したアルミニウム基体を具備し、当該感光性組成物が、赤外線吸収性化合物をさらに含有する請求項７記載の方法。
【発明の詳細な説明】
本発明は、一般的にはリソグラフィー、特にポジティブ・ワーキングまたはネガティブ・ワーキングのリソグラフィー印刷プレートに有用な水性アルカリ性現像剤組成物に関する。また、この現像剤組成物の画像的(imagewise)露光された印刷プレートの処理のための使用方法にも関する。
リソグラフィー印刷の技術は、油と水との不混和性に基づき、油性材料即ちインクが選択的に画像領域に残り、水即ちファウンテン(fountain)溶液は選択的に印刷プレートの非−画像領域に残る。適当に調製された表面を水で濡らし、次いでインクを適用すると、バックグラウンド即ち非−画像領域には水が残ってインクをはじくが、画像領域はインクを受容して水をはじく。画像領域上のインクは、次いで、紙、布及びプラスチック等の画像が再現されるべき材料の表面に写し取られる。通常、インクは、ブランケットと呼ばれる中間材料に写し取られ、次いでそのインクが画像が再現されるべき材料の表面に移される。
イソグラフィー印刷プレートは、ポジティブ・ワーキングまたはネガティブ・ワーキングのいずれでもよく、金属またはポリマー支持体といった適当な基体上に１又はそれ以上の感光層を具備する。感光層は、一般に１又はそれ以上の感光成分を含み、それは好適なバインダー中に分散していてもよい。あるいは、感光成分がバインダーであってもよい。ある種の有用な印刷プレートは、ポジティブ・ワーキングまたはネガティブ・ワーキングのいずれでも使用できる。
ネガティブ・ワーキング印刷プレートは、一般に、適当な支持体の上に不飽和樹脂等の感光成分からなる光感受性層を有する、光に露出されると、露光領域は硬化し、非露光領域は現像中に除去される。従って、露光して硬化した領域は親油性(oleophilic)でありインクを受容するが、非露光の基体の基板領域は親水性である。
ポジティブ・ワーキング印刷プレートは、一般に、o-ジアゾキノンまたはジアゾナフトキノン化合物等の感光成分からなる光感受性層を有する。光に露出されると、感光成分は対応するカルボン酸に変換される。アルカリ性の現像液を用いると、感光層の露光領域のみが除去されて基体の表面が現れる。基体の表面は親水性であるため、非被覆の非−画像領域は水を引きつけて油性インクをはじく。現像後に残る画像領域は親油性であり、そのために水をはじき印刷インクを引きつける。
ポジティブ・ワーキング及びネガティブ・ワーキングの印刷プレートのための現像液として用いるための種々の水性溶液が知られている。例えば、米国特許第4,259,434号に記載されているような、ケイ酸塩(silicate)の分散液の使用が知られている。これらの溶液は、アルカリ金属ケイ酸塩を含有し、（”Ｍ”をアルカリ金属としたとき）Ｍに対するＳｉＯ2の比率が０．５から０．７５であり、ＳｉＯ2濃度が１−４％である。しかしながら、これらの現像液の多くは活性が高すぎ、プレート上の露光していない画像まで攻撃あるいは除去してしまうことがある。これらの現像液の作用範囲は極めて狭いので、現像液の補充速度は重要(critical)である。
米国特許第4,452,880号は、ケイ酸塩含有現像液を記載しており、アルカリ金属酸化物に対するＳｉＯ2の比率は更に高く、１．６から２．０であり、ＳｉＯ2濃度は２から９％である。これらの現像液は、比較的低い活性を持ち、実用の商業的使用に必要な時間内では、遅くて不十分な現像しかできない。従って、より多量のケイ酸塩を含有せしめる必要がある。このような多くの量は、コスト、プレート上の残留、及び処理装置の閉塞の可能性のため不利になることがある。
共に係属し、共に譲り受けられた、Miller及びFelkerによって1996年10月11日に出願された米国特許出願第08/729,471号、並びに、Miller、Stuber及びFelkerによって1996年10月11日に出願された米国特許出願第08/729,472号は、上記の問題を解決し、この分野で有意な進歩を提供するアルカリ性現像剤組成物を記載している。両出願は、特定量のケイ酸塩を含有する組成物を記載し、好ましい組成物は、少なくとも６％（重量）の水溶性又は水分散性増粘剤、例えばグリセリンも含有している。しかしながら、これらの組成物をさらに発展させ、赤外線感受性（”感熱(thermal)”）リソグラフィー印刷プレートで最適な性能を与えるようにすることが必要である。特に、大きな処理ラチチュードを与え、アルカリ処理の間プレートの画像領域をより良く保護することが望まれている。
上記の問題は、リソグラフィー印刷プレートの現像のための水性アルカリ性現像剤組成物であって、当該組成物が、少なくとも１２のｐＨを有し、
ａ）アルカリ金属ケイ酸塩、及び、
ｂ）少なくとも６重量％の水溶性または水分散性の増粘剤を含み、
さらに、少なくとも０．０００５重量％の、非イオン性フッ素界面活性剤、リン酸エステルハイドロトロープ(hydrotrope)、またはこれらの混合物を含むことを特徴とする組成物によって解決される。
この現像剤組成物は、以下に詳細に述べるような、画像的に露光されたポジティブ・ワーキングまたはネガティブ・ワーキングのリソグラフィー印刷プレートの現像を含む処理(processing)方法において有用である。さらに、この組成物は、ポジティブ・ワーキング及びネガティブ・ワーキングの感熱プレート（即ち、露光された領域を硬化するのに熱に曝すもの；あるいは、赤外線に感受性のもの）を現像するのにも有用である。これらの利点により、使用者は、両方のタイプのプレートを処理するのに１台の機械を設置すればよい。
この現像剤組成物は、拡張された有用性のために、まさに望まれる機能を有する。これは、活性が高すぎず、現像が遅すぎず、腐食し難い。即ち、現像剤組成物の機能は、その使用初期には攻撃的すぎず、廃棄されるまで好適な活性を維持する。重要なのは、処理溶液として長期に渡る有用性を有することである。従って、使用者は、より一貫した写真スピード及び品質を、現像剤組成物が用いられている時間に渡って得ることができる。
この現像剤組成物は、従来の現像剤組成物より大きな処理ラチチュードを与える。さらに、それ自体を補充液として用いることができ、従って、処理容器の有用な期間を維持するために高い活性の補充溶液を特に処方する必要がなくなる。補充液として用いる場合、本発明の組成物の補充速度は、増粘剤を含まない組成物を用いた場合より格段に遅くてもよい。
これらの有利な点は、現像剤組成物が、少なくとも６重量％の範囲の水溶性または水分散性の増粘剤を含有することによって与えられる。有用な増粘剤は、以下に詳細に説明する。好ましい実施態様では、組成物中のアルカリ金属ケイ酸塩の量も、以下に詳細に述べるような所定の範囲に維持される。即ち、ＳｉＯ2／Ｍ2Ｏ（但し、”Ｍ”はアルカリ金属）の比率も、上記の利点を最適化するのに重要である。
さらに、この現像剤組成物は、赤外線感受性ポジティブ・ワーキング印刷プレートで最適な性能を発揮する。この利点は、記載した非イオン性フッ素界面活性剤(fluorosurfactant)またはリン酸エステルハイドロトロープを組成物中に含有することによって達成される。この改良のメカニズムは不明であるが、以下に示す実施例のように、非イオン性フッ素界面活性剤またはリン酸エステルハイドロトロープは、非−画像領域における現像を過剰に抑制することなく、プレートの画像領域を保護する。
上記したように、本発明の水性アルカリ性現像剤組成物は、水及び少なくとも１つのアルカリ金属ケイ酸塩、例えばリチウム、ナトリウム及びカリウムのケイ酸塩を含む。ナトリウム及びカリウムのケイ酸塩が好ましく、カリウムケイ酸塩が最も好ましい。必要に応じてアルカリ金属ケイ酸塩の混合物を用いることもできる。
特に好ましい現像剤組成物は、”Ｍ”をアルカリ金属（カリウム等）としたとき、Ｍ2Ｏに対するＳｉＯ2Ｏの重量比が少なくとも０．３であるアルカリ金属ケイ酸塩を含有する。好ましくは、この比率は０．３から１．２である。より好ましくは、この比率は０．６から１．１、最も好ましくは０．７から１．０である。
現像剤組成物中のアルカリ金属ケイ酸塩の量は、一般的に組成物1000グラム当たり少なくとも20グラムSiO2（即ち、少なくとも２重量％）であり、好ましくは20から80グラムSiO2／1000グラム組成物である。最も好ましくは、40から65グラムSiO2／1000グラム組成物である。ケイ酸塩の種々の商業的供給元が知られている。
現像剤組成物はアルカリ性のｐＨを持ち、それは少なくとも１２、好ましくは１２から１４である。アルカリケイ酸塩に加えて、アルカリ性は、適当な濃度の水酸化物（例えば、水酸化アンモニウム、水酸化ナトリウム、水酸化リチウム及び水酸化カリウム）といった適当な化学的塩基を用いて与えることができる。
本発明の現像剤組成物に有用な増粘剤は、水溶性または水分散性の多水素(polyhydroxy)化合物である。代表的な化合物は、これらに限られないが、グリセリン（またはグリセロール）、ポリエチレングリコール、ポリプロピレングリコール及び他の複数のヒドロキシル基を持つ類似物質を含み、当業者は、ここの教示の観点から容易に入手できるであろう。所望の性能を与える特定の増粘剤は、その濃度、化学的塩基または用いるケイ酸塩の量、及び処理されるプレートのタイプに依存する。即ち、与えられたタイプの印刷プレートに対し、与えられた増粘剤の最適レベルを見つけるために、同じ日常的実験が必要とされる場合もある。ポジティブ・ワーキングの印刷プレートのみで有利な結果をあたえる増粘剤もあり、ネガティブ・ワーキングの印刷プレートのみで有利な結果をあたえる増粘剤もある。より好ましくは、増粘剤は全体的に有用であり、即ち、ポジティブ・ワーキングまたはネガティブ・ワーキングの感熱プレートで、開示した全濃度範囲に渡って有効である。これらの予期しない全体的処理特性を与える増粘剤は、グリセリン等の非−ポリマー性増粘剤を含む。必要ならば、増粘剤の混合物を用いることもできる。
現像剤組成物で用いられる増粘剤の量は、少なくとも６重量％、好ましくは６から３０重量％の量である。より好ましくは、増粘剤は７．５から１８重量％の量で存在する。与えられた現像剤組成物で用いられる増粘剤の量は、処理される印刷プレートのタイプ、及び印刷プレートの感光性材料のタイプによって変化する。例えば、ポジティブ・ワーキングプレートの処理に有用な増粘剤の最適量は、ネガティブ・ワーキング感熱プレートの処理に有用な増粘剤の最適量とは異なる場合がある。当業者は、与えられたタイプの印刷プレート及び感光性材料に対して有用な量を日常的実験を用いて決定することができるであろう。本発明で最も好ましい組成物は、グリセリンを８から１２重量％の濃度で含有する。
有用なフッ素界面活性剤は、典型的には水溶性で、少なくとも１つの水素原子がフッ素原子で置換された１又はそれ以上のフルオロカーボン部分を持つ界面活性剤である。各フルオロカーボン部分は、一般的に少なくとも４つの炭素原子を持ち、飽和でも不飽和でもよい。
代表的な類のフッ素界面活性剤は以下の化学式：
0003902671.tif 000002
で表され、式中、Ｒfは下記：
0003902671.tif 000003
であり、ｚは４から２０である。
このタイプの有用なフッ素界面活性剤の代表例は、これらに限られないが、フルオロアルキルポリエチレンオキサイドアルコール、例えば、DuPontからのZONYL(商標)FNS、ZONYL(商標)FS 300またはZONYL(商標)FSO非イオン性界面活性剤、HoechstからのFLURAD(商標)FC-430またはFLUOWET(商標)OT等の商業的に入手可能なものを含む。ZONYL(商標)FNS非イオン性界面活性剤が最も好ましい。
リン酸エステルハイドロトロープは、少なくとも１つのリン酸エステル部分を含むアニオン性リン酸エステル界面活性剤である。”ハイドロトロープ”は、他の界面活性剤の可溶化を助け、それ自体が界面活性特性を有していてもよい化合物を意味する。好ましいリン酸エステルはアルキルアリールアルコキシリン酸エステル、アルカリ金属塩であり、アルキルアリールアルコキシリン酸エステル、アルカリ金属塩の例には、Union CarbideからTRITON(商標)H-66として商業的に入手できるアルキルアリールアルコキシリン酸エステル、カリウム塩がある。他の有用な商業製品は、TRITON(商標)II-55、アリールアルコキシリン酸エステル、カリウム塩を含む。即ち、有用な類のハイドロトロープは、アリールアルコキシリン酸エステルであり、その分子のアリール及びアルコキシ部分が複数回繰り返されてもよく、置換されていても置換されていなくてもよい。
この発明の組成物で有用な非イオン性フッ素界面活性剤またはリン酸エステルハイドロトロープの量は、溶液１０００グラム当たり少なくとも０．００５グラムで、溶液１０００グラム当たり４グラムまで（即ち、０．０００５から０．４重量％）である。好ましくは、いずれか一方又は両方のタイプの化合物を、溶液１００グラム当たり０．５から３．０グラム（即ち、０．０５から０．３重量％）存在せしめる。
必要ならば、非イオン性フッ素界面活性剤、リン酸エステルハイドロトロープ、または両方のタイプ化合物の混合物を、合計量が０．００５から０．４重量％の間である限り用いることができる。
この現像剤組成物の任意成分は、適量（例えば、組成物全重量に基づいて３％まで）の１又はそれ以上の上記以外の非フッ素(nonfluorinated)界面活性剤（アニオン性、非イオン性及び両性）、殺生物剤（抗菌剤または抗真菌剤）、１又はそれ以上の消泡剤、またはグルコン酸アルカリ等のキレート剤を含む。しかしながら、好ましい実施態様では、非フッ素界面活性剤、消泡剤及びキレート剤は、組成物から除かれる。
一実施態様では、ポジティブ・ワーキング印刷プレートが適当な光源を用いて露光され、露光領域をアルカリ溶解性に変える。従って、露光領域は、本発明のアルカリ性現像剤組成物で洗浄され、その下の親水性の基体が現れる。
本発明によるポジティブ・ワーキング印刷プレートの現像は、一般に１８から２８℃の温度で５から６０秒の時間実施される。
本発明の実施により処理されるポジティブ・ワーキング印刷プレートは、この分野で従来から用いられているものでよい。それらは、金属又はポリマー基体を含み、好ましくはアルミニウム、アルミニウム合金、または処理されたアルミニウム基体である。このような基体は、例えば米国特許第4,259,434号、米国特許第5,122,243号、及び米国特許第5,368,974号に記載されているように、この分野で良く知られている。
基体上には、米国特許第4,927,741号及び英国特許第2,082,339号に記載されているようなo-ジアゾナフトキノン化合物を含むo-ジアゾキノン等の感光性成分を含有する適当なポジティブ・ワーキング感光層がある。
これらの感光性化合物は単独で用いることができ、より典型的には、それらはアルカリ性現像剤組成物に可溶な適当な材料（またはその混合物）中に分散される。このようなバインダー材料は、これらに限られないが、ノボラックタイプのフェノール樹脂を含み、その他のものは当業者が容易に理解できる。感光層組成物に、染料、可塑剤、及び印刷特性を付与する成分を含むさらなる添加剤を含有させることもできる。
好ましい実施態様では、本発明の組成物は、ポジティブ・ワーキング赤外線感受性印刷プレートに有用である。このような印刷プレートは、赤外線に感受性の層を具備し、その層は少なくとも５０重量％のフェノール性バインダー樹脂（ノボラック樹脂等）、及び赤外線吸収性化合物［少なくとも７００ｎｍ、好ましくは８００から１１００ｎｍにおいて最大吸収波長（λmaxを持つ染料又は顔料］を含む。この放射線感受性層は、１又はそれ以上の非−感光性の”分解阻害化合物”も含む。このような化合物は、極性官能基を有し、それが（フェノール性バインダー樹脂におけるような）芳香族環のヒドロキシル基との水素結合のための受容体部位として供される。有用な極性基は、ケト基（ビニル性(vinylogous)エステル類）を含む。
これらの印刷プレートは、”直接プレート(direct-to-plate)”画像化の応用に特に採用される。このような系は、コンピューターディスク、コンパクトディスク、コンピューターテープまたは他のデジタル情報記憶媒体に記録されたデジタル化画像情報、あるいはスキャナーから直接供給される印刷すべき情報を利用する。デジタル化された記録の情報ビット数は、印刷すべき画像素子即ちピクセルに対応する。このピクセル記録が露光装置、即ち変調されたレーザービームの制御に用いられる。レーザービームの位置は、この分野で知られた任意の適当な手段を用いて制御され、印刷すべきピクセルに応じてオン及びオフに切り換えられる。露光ビームは非露光印刷プレートに焦点を合わされる。従って、従来のリソグラフィー画像化処理のように、プレートの画像化に露光及び処理したフィルムが必要とされることはない。
レーザー画像化は、任意の中または高強度レーザー書き込み(laser writing)装置を用いて実施できる。特に、アブレーション無しに画像を生成するために素子を横切って書き込みビームを走査させる機構を含むレーザー印刷装置が提供される。印刷プレートにおけるレーザーダイオード源で生成される書き込みビームの強度は、少なくとも０．２ｍＷａｔｔｓ／μｍ2である。操作中、露光されるプレートは、書き込み装置の保持機構に配置され、書き込みビームがプレートを横切って走査されて画像を生成させる。
レーザー画像化に従って、本発明の印刷プレートは、次いで本発明のアルカリ性現像剤組成物中で、画像領域が除去されて所望のポジティブ画像が現れるまで現像される。現像時間は、一般的には５から６０秒間である。
本発明の他の実施態様では、ネガティブ・ワーキング印刷プレートが適当な光源を用いて画像的に露光され、露光領域が硬化する。従って、非−露光領域は本発明のアルカリ性現像剤組成物で洗浄除去され、その下の親水性の基体が現れる。特に有用なのはネガティブ・ワーキング感熱プレートであり、それは赤外線吸収性化合物をさらに含有し、感光層に赤外線（即ち熱）感受性を付与している。従って、プレートの露光領域の溶解性を低下させるためにレーザーまたは他の赤外線源を用いることができる。例えば、米国特許第5,340,699号、米国特許第5,466,557号、及び米国特許第5,491,046号に記載されているように、このようなプレートのための種々の材料が知られている。
本発明のネガティブ・ワーキング印刷プレートの現像は、一般に、１８から２８℃の温度で、５から６０秒の時間で実施される。
本発明の実施により処理されるネガティブ・ワーキング印刷プレートは、典型的には、上記のポジティブ・ワーキングプレートで記載したように、金属又はポリマー基体を具備する。
基体上には適当なネガティブ・ワーキング感光層があり、それは感光性ポリマー等の感光性成分、及び任意にノボラックまたはレゾール(resole)樹脂または両方といった適当なバインダーを含んでいる。これらの材料は、米国特許第5,372,907号の教示から明らかなように、この分野で良く知られている。感光層組成物は、染料、可塑剤、ブレンステッド酸前駆体、赤外線吸収性化合物、増感剤、安定剤、界面活性剤、及び印刷特性を与える成分を含むさらなる添加剤を含有することができ、それらもこの分野で良く知られている。
本発明の一つの好ましい現像剤組成物は、ポジティブ・ワーキングまたはネガティブ・ワーキングの感熱リソグラフィー印刷プレートのいずれかの現像において有用であり、当該組成物は１２から１４のｐＨを有し、
ａ）組成物１０００ｇ当たりのＳｉＯ2を少なくとも４０から６５ｇ、及び、Ｋ2Ｏに対するＳｉＯ2の比率を０．７から１．０とする量のケイ酸カリウム、
ｂ）６から１８重量％のグリセリン等の非ポリマー性増粘剤を含み、
ｃ）０．０００５から０．４重量％の非イオン性フッ素界面活性剤、リン酸エステルハイドロトロープ、またはこれらの混合物をさらに含むことを特徴とする。
以下の実施例は本発明の実施の例示を意図するもので、何ら限定するものではない。全ての割合は、特に断らない限り重量による。
実施例のための材料と方法
ＳｉＯ2／Ｋ2Ｏ比率２．１（KASIL 2130）で現像剤組成物を調製したが、この比率は酸化カリウムを添加することにより調節できる。ＳｉＯ2の量は、水を加えることにより調節した。９％のグリセリン及び０から０．４重量％で非イオン性フッ素界面活性剤であるZONYL(商標)FSNを含有し、種々のＳｉＯ2／Ｋ2Ｏ比率及びＳｉＯ2濃度を有する現像剤組成物を調製した。
各現像剤組成物は、水中に水密性容器内に封入し、温度調節（１９℃）した水浴中に沈めて、一定処理温度を擬した。組成物温度が平衡に達した後、コットンスワブをそれに浸した後、画像的に露光したリソグラフィー印刷プレート（後述）の表面を軽く拭いた。一定温度を維持するためにプレートは手で処理した。
印刷プレートを、処理する前に、市販のGerber Crescent 42/T platesetter上で、１０６４ｎｍ（赤外）で発光するレーザーを用いて放射に露出した。鏡回転スピードは２００ｒｐｓ、出力設定は２２５（相対値）とし、２１７ｍＪ／ｃｍ2に等しい露光を与えた。
次いで印刷プレートを、アルカリ性現像剤組成物で３０秒間処理した。現像後、印刷プレートをリンスし、従来の条件下で乾燥させた。
各現像剤組成物の性能を、各現像プレートのＤmax、Ｄmin、及びクリーンアウト(cleanout)時間によって４レベルで評価した。
”最適性能”（全ての基準が上記の範囲内にあるもの）は”１”に等級分けした。
”良好な性能”（全ての基準が最適範囲に近いもの）は”２”に等級分けした。
”機能的性能”（処理したプレートが最適な性能は示さないが、清浄な非−画像領域を持つ画像が生成されたもの）は、”３”に等級分けした。
”貧困な性能”（プレートが許容できる性能を示さず、現像剤組成物による画像攻撃を示す、または処理活性に欠ける）は”４”に等級分けした。
レベル１（”１”）：Ｄmax＞１５０、Ｄmin＜３５、かつクリーンアウト時間＜１６秒
レベル２（”２”）：Ｄmax＞１４５、Ｄmin＜３５、かつクリーンアウト時間＜２１秒
レベル３（”３”）：Ｄmax＞１４０、Ｄmin＜３５、かつクリーンアウト時間＜３１秒
レベル４（”４”）：Ｄmax＜１４０、Ｄmin＞３５、かつクリーンアウト時間＞３１秒
実施例１：現像剤組成物及び処理
赤外線感受性、ポジティブ・ワーキング印刷プレートを、以下の放射感受性組成物で調製した：
0003902671.tif 000004
組成物を陽極化したアルミニウム基体に被覆し、上記のように露光した。次いで各プレートを以下の現像剤組成物で処理した。
0003902671.tif 000005
処理評価の結果は以下の通りである。
組成物Ａ                ”４”
組成物Ｂ                ”４”
組成物Ｃ                ”４”
組成物Ｄ                ”１”
即ち、グリセリン増粘剤及び非イオン性フッ素界面活性剤の両方を含有する組成物Ｄのみが、プレート現像及び性能において所望の最適な結果を与えた。組成物Ｄは、本発明の好ましい組成物である。
実施例２：代替的現像剤組成物
本発明の別の現像剤組成物を同様に調製したが、ZONYL(商標)FSNに換えてリン酸エステルハイドロトロープTRITON(商標)H-66(50重量％)を有する。
水                          549.0g
KASIL 2130(30%)             276.4
KOH(90%)                     58.5
グリセリン                  112.1
TRITON(商標)H-66(40%)         4.0
SiO2/K2O比率                  0.79
SiO2g/1000g                  56.2
この現像剤組成物を、前記実施例１に記載したように画像的に露光した印刷プレートの処理に用いた。処理評価の結果は”２”、即ち良好な性能に等級分けされた。
実施例３：化合物の混合物を含む現像剤組成物
本発明の現像剤組成物を同様に調製したが、ZONYL(商標)FSN非イオン性界面活性剤(40重量％)及びリン酸エステルハイドロトロープTRITON(商標)H-66(50重量％)の両方を含ませた。
水                          549.0g
KASIL 2130(30%)             276.4
KOH(90%)                     58.5
グリセリン                  112.1
ZONYL(商標)FSN(40%)           3.0
TRITON(商標)H-66(40%)         1.0
SiO2/K2O比率                  0.79
SiO2g/1000g                   56.2
この現像剤組成物を実施例１に記載したように画像的に露光した印刷プレートの処理に用いたところ、結果は”１”と評価され、即ち最適な性能に等級分けされた。